(3) JP 2017-66262 A 2017.4.6  しかし、特許⽂献１及び２に記載の樹脂組成物に⽤いられている酸化マグネシウムは、 塩基性であるため、酸と反応し易く、カチオン硬化性樹脂に無機フィラーとして⽤いると 、酸と反応して樹脂の硬化不良を⽣ずるという問題があった。  特に、透明なエポキシ樹脂を得る場合には、塩基性の酸化マグネシウムが硬化剤から発 ⽣する酸と反応し、硬化反応が阻害されて、流動性の⾼い未反応エポキシが多数残存して しまい、透明性が損なわれるという問題があった。  本発明の⽬的は、カチオン硬化性樹脂の硬化反応を阻害することのない、溶媒中に酸化 マグネシウム粉末が分散されてなるカチオン硬化性樹脂⽤分散液を提供することにある。  また、本発明の他の⽬的は、そのようなカチオン硬化性樹脂⽤分散液を⽤いて製造され た、硬化性の優れたカチオン硬化性樹脂組成物を提供することにある。 【課題を解決するための⼿段】  本発明者らは、以上の⽬的を達成するために、鋭意検討した結果、酸化マグネシウム粉 末の塩基性度を調整することにより、カチオン硬化性樹脂の硬化反応が阻害されることが 防⽌され、硬化性の良好なカチオン硬化性樹脂組成物を得ることができることを⾒出し、 本発明を完成させるに⾄った。本発明は、係る知⾒に基づくものである。  本発明の第１の態様は、溶媒中に酸化マグネシウムが分散されてなるカチオン硬化性樹 脂⽤分散液であって、前記酸化マグネシウムが前記カチオン硬化性樹脂の硬化を阻害しな い範囲の塩基性度を有することを特徴とするカチオン硬化性樹脂⽤分散液を提供する。  また、本発明の第２の態様は、カチオン硬化性樹脂、前記カチオン硬化性樹脂の硬化を 阻害しない範囲の塩基性度を有する酸化マグネシウム、及び硬化剤を含有することを特徴 とするカチオン硬化性樹脂組成物を提供する。  以上のように構成される本発明の第１及び第２の態様において、前記カチオン硬化性樹 脂の硬化を阻害しない範囲の塩基性度を、ＴＰＤ法により測定されたＣＯ ２ 脱離量で０． ３５ｍｍｏｌ／ｇ以下とすることができる。  また、前記酸化マグネシウムはフッ素を含むことにより、前記カチオン硬化性樹脂の硬 化を阻害しない範囲の塩基性度を有するものとすることができる。  この場合、前記酸化マグネシウム中のフッ素量を、０．０００５〜５０質量％とするこ とができる。 【発明の効果】  本発明によれば、カチオン硬化性樹脂の硬化反応を阻害することのない、従って硬化性 の良好なカチオン硬化性樹脂組成物を得ることを可能とするカチオン硬化性樹脂⽤分散液 が提供される。  また、本発明によれば、そのようなカチオン硬化性樹脂⽤分散液を⽤いて得られた、硬 化性及び透明性に優れたカチオン硬化性樹脂組成物が提供される。 【発明を実施するための形態】  以下、本発明の実施形態について説明する。  本発明の第１の実施形態に係るカチオン硬化性樹脂⽤分散液は、溶媒中に酸化マグネシ ウム粉末が分散されてなるものであって、酸化マグネシウム粉末がカチオン硬化性樹脂の 硬化を阻害しない範囲の塩基性度を有することを特徴とする。  （１）酸化マグネシウム粉末  本実施形態において、酸化マグネシウム粉末は、カチオン硬化性樹脂の⽔分ゲッター、 【００１３】 【００１２】 【００１１】 【００１０】 【０００９】 【０００８】 【０００５】 【０００６】 【０００７】